(57)【要約】【課題】成形加工しやすく、任意の大きさのアルコール保持シートが得られるアルコール保持シート製造用樹脂組成物を提供すること。アルコール系溶媒の吸収量が極めて高いアルコール保持シートを提供すること。【解決手段】  特定の重合体（Ａ）を含んでなる樹脂組成物であって、樹脂組成物の固形分が８０〜１００重量％であり、樹脂組成物のゲル化率が０〜４０％であるアルコール保持シート製造用樹脂組成物であるアルコール保持シート用樹脂組成物。この樹脂組成物を架橋して得られるアルコール保持シート。このアルコール保持シートと、水溶性アルコール又はこれと水との混合液とを含有してなるアルコール蒸気供給材。このアルコール蒸気供給材、並びに不織布、織布、紙、プラスチックフィルム及び金属フィルムからなる群より選ばれる少なくとも１つの基材を含むアルコール保持体。【選択図】なし【特許請求の範囲】
【請求項１】
下記重合体（Ａ）を含んでなる樹脂組成物であって、樹脂組成物の固形分が８０〜１００重量％であり、樹脂組成物のゲル化率が０〜４０％であるアルコール保持シート製造用樹脂組成物。
重合体（Ａ）：カルボキシル基、スルホン酸基及びこれらの官能基のプロトンがオニウムカチオン又はアルカリ金属カチオンで置換された官能基からなる群より選ばれる少なくとも１種の官能基を有する構成単位（ａ）を（Ａ）の重量を基準として２０〜１００重量％含有してなり、以下の式により示される（Ａ）のオニウムカチオン置換率が３０〜１００モル％である重合体。
オニウムカチオン置換率（モル％）＝［（Ａ）中のオニウムカチオンのモル数］÷［（Ａ）中のカルボキシル基、スルホン酸基及びこれらの官能基のプロトンがオニウムカチオン又はアルカリ金属カチオンで置換された官能基の合計のモル数］×１００
【請求項２】
重合体（Ａ）がアミノ基、ヒドロキシル基、不飽和基、アミド基、ニトリル基、ハロゲン基、アルキル基、カルボン酸アルキルエステル基、スルホン酸アルキルエステル基、エーテル基及びフェニル基からなる群より選ばれる少なくとも１種の官能基を有する構成単位（ｂ）を含有する請求項１に記載のアルコール保持シート製造用樹脂組成物。
【請求項３】
さらに、架橋剤（Ｂ）、有機過酸化物（Ｃ）及び添加剤（Ｄ）からなる群より選ばれる少なくとも１種を含んでなる請求項１又は２に記載のアルコール保持シート製造用樹脂組成物。
【請求項４】
樹脂組成物を８０℃、５ＭＰa、３０分間の条件で加圧加熱後のゲル化率が０〜２０％であり、１７０℃、５ＭＰａ、３０分間の条件で加圧加熱後のゲル化率が７０〜１００％である請求項１〜３のいずれかに記載のアルコール保持シート製造用樹脂組成物。
【請求項５】
オニウムカチオンが脂肪族アンモニウムカチオン、イミダゾリニウムカチオン及びイミダゾリウムカチオンからなる群より選ばれる少なくとも１種である請求項１〜４のいずれかに記載のアルコール保持シート製造用樹脂組成物。
【請求項６】
請求項１〜５のいずれかに記載のアルコール保持シート製造用樹脂組成物を架橋して得られるアルコール保持シート。
【請求項７】
エタノール及び／又はメタノールに対する吸液量が１０〜１，０００ｇ／ｇである請求項６に記載のアルコール保持シート。
【請求項８】
請求項６又は７に記載のアルコール保持シートと、水溶性アルコール又はこれと水との混合液とを含有してなるアルコール蒸気供給材。
【請求項９】
請求項８に記載のアルコール蒸気供給材、並びに不織布、織布、紙、プラスチックフィルム及び金属フィルムからなる群より選ばれる少なくとも１つの基材を含むアルコール保持体。
【請求項１０】
請求項８に記載のアルコール蒸気供給材を外装材に収納してなるアルコール保持体であって、外装材が不織布、紙、織物、プラスチックフィルム及び金属フィルムからなる群より選ばれる少なくとも１つのアルコール透過性の基材を少なくとも一部に有する外装材であるアルコール保持体。
【請求項１１】
アルコール透過性の基材のエタノール及び／又はメタノールに対する蒸気透過度が１ｇ／ｍ2・２４ｈｒ（５０％ＲＨ・４０℃）である請求項１０に記載のアルコール保持体。
【発明の詳細な説明】
【技術分野】
【０００１】
本発明は、アルコール保持シート製造用樹脂組成物、並びにそれから得られるアルコール保持シート、アルコール蒸気供給材及びアルコール保持体に関する。
【背景技術】
【０００２】
アルコール、特にエタノールに消毒、殺菌作用があることは古くから知られている。アルコールを保持するアルコール保持材としては、例えば二酸化ケイ素微粉末やバーミキュライトのような吸着物質にエタノールを吸着させた吸着体が知られており、これを食品とともに食品の包装材内に存在させることによって食品を変質、カビの発生、腐敗から守る方法に使用される（例えば、特許文献１）。また、液体状のエタノール又はエタノールで濡れた状態のα澱粉、セルロース及び珪酸等の粉末等をエタノール蒸気透過性のフィルムからなる収納体に封入した食品保存用具（例えば、特許文献２）や、ゲル状のエタノールをエタノール蒸気透過性のフィルムからなる収納体に封入した食品保存用具（例えば、特許文献３）が知られている。さらに、不織布や紙等にアルコール等を含浸させた、いわゆる「ウェットティッシュ」が知られており、おしぼりや便座拭き用ティッシュペーパーとして使用される（例えば、特許文献４）。
【先行技術文献】
【特許文献】
【０００３】
【特許文献１】特公昭５５−２２７３号公報
【特許文献２】特公昭５９−３００７２号公報
【特許文献３】特開平１１−３２７４３号公報
【特許文献４】特開昭６３−４０５５５号公報
【発明の概要】
【発明が解決しようとする課題】
【０００４】
しかしながら、上記のアルコール吸着体は、カサ比重が比較的小さい吸着物質を用いており、さらにエタノールを吸着したとしても自重の数倍程度しかなく、必要量のアルコールを吸着させようとすると食品保存用具全体のカサが大きくなってしまうという欠点がある。また、液体状のエタノールやエタノールで濡れた状態の粉末をフィルム袋に封入した場合には、食品保存用具自身が柔らかく、変形するため取り扱い難く、感触、見た目が悪いという不都合がある。また、フィルム袋のシール不良や破袋が生じた場合にはエタノールが流出して食品に付着するといった問題もある。さらに、液体状のエタノールをフィルム袋に分包する作業は極めて困難で、シール不良を生じやすいという不都合もある。また、エタノールに対する吸収量が少ないためにエタノールのゲル化力が弱く、食品保存用具の小型化、軽量化の点で不満がある。ウェットティッシュ等では容器に収納されていても、使用時に容器を開閉する際に開口部から内部のアルコールが揮散して容器内のアルコール濃度が減少し、殺菌効果等が充分発揮できなくなる場合がある。
【課題を解決するための手段】
【０００５】
本発明者らは、上記状況に鑑み鋭意検討した結果、特定組成の重合体を含んでなる樹脂組成物は、成形加工しやすく、任意の大きさのアルコール保持シートが得られ、このアルコール保持シートはアルコール系溶媒の吸収量が極めて高いことを見出し本発明に到達した。
すなわち本発明は、下記重合体（Ａ）を含んでなる樹脂組成物であって、樹脂組成物の固形分が８０〜１００重量％であり、樹脂組成物のゲル化率が０〜４０％であるアルコール保持シート製造用樹脂組成物であることを要旨とする。
重合体（Ａ）：カルボキシル基、スルホン酸基及びこれらの官能基のプロトンがオニウムカチオン又はアルカリ金属カチオンで置換された官能基からなる群より選ばれる少なくとも１種の官能基を有する構成単位（ａ）を（Ａ）の重量を基準として２０〜１００重量％含有してなり、以下の式により示される（Ａ）のオニウムカチオン置換率が３０〜１００モル％である重合体。
オニウムカチオン置換率（モル％）＝［（Ａ）中のオニウムカチオンのモル数］÷［（Ａ）中のカルボキシル基、スルホン酸基及びこれらの官能基のプロトンがオニウムカチオン又はアルカリ金属カチオンで置換された官能基の合計のモル数］×１００
また、本発明のアルコール保持シートは、このアルコール保持シート製造用樹脂組成物を架橋して得られることを要旨とする。
また、本発明のアルコール蒸気供給材は、このアルコール保持シートと、水溶性アルコール又はこれと水との混合液とを含有してなることを要旨とする。
さらに、本発明のアルコール保持体は、このアルコール蒸気供給材、並びに不織布、織布、紙、プラスチックフィルム及び金属フィルムからなる群より選ばれる少なくとも１つの基材を含むことを要旨とする。
【発明の効果】
【０００６】
本発明のアルコール保持シート製造用樹脂組成物は成形加工しやすく、押出成形、Ｔダイ押出及びインフレーション押出等の成形方法により、任意の大きさのアルコール保持シートが得られる。この樹脂組成物を架橋して得られる本発明のアルコール保持シートは水溶性アルコール又は水の吸液量が著しく大きく、またアルコール蒸気を長期間に渉って供給できる。
本発明のアルコール蒸気供給材は、水溶性アルコール又は水の吸液量が著しく大きく、またアルコール蒸気を長期間に渉って供給できる。
本発明のアルコール保持体は、水溶性アルコール又は水の吸液量が著しく大きく、またアルコール蒸気を長期間に渉って供給できる。
【発明を実施するための形態】
【０００７】
本発明は、下記重合体（Ａ）を含んでなる樹脂組成物であって、樹脂組成物の固形分が８０〜１００重量％であり、樹脂組成物のゲル化率が０〜４０％であるアルコール保持シート製造用樹脂組成物である。
本発明において、重合体（Ａ）は、カルボキシル基、スルホン酸基及びこれらの官能基のプロトンがオニウムカチオン又はアルカリ金属カチオンで置換された官能基からなる群より選ばれる少なくとも１種の官能基を有する構成単位（ａ）を含有する重合体であり、（ａ）を形成し得るモノマーを重合してなる重合体が含まれる。
オニウムカチオンとしては後述するオニウムカチオンを意味し、アルカリ金属カチオンとは、リチウムイオン、ナトリウムイオン及びカリウムイオン等のアルカリ金属のカチオンを意味する。
【０００８】
（ａ）を形成し得るモノマーとしては、カルボキシル基を有するモノマー、スルホン酸基を有するモノマー等が含まれ、これらの１種以上を重合することにより重合体（Ａ）の構成単位（ａ）とすることができる。
カルボキシル基を有するモノマーとしては、（メタ）アクリル酸、エタアクリル酸、クロトン酸、ソルビン酸、マレイン酸、イタコン酸、フマル酸、ケイ皮酸及びそれらの無水物等が挙げられる。
スルホン酸基を有するモノマーとしては、ビニルスルホン酸｛ビニルスルホン酸、アリルスルホン酸、ビニルトルエンスルホン酸及びスチレンスルホン酸等｝、（メタ）アクリレート型スルホン酸｛スルホエチル（メタ）アクリレート及びスルホプロピル（メタ）アクリレート等｝並びに（メタ）アクリルアミド型スルホン酸｛アクリルアミド−２−メチルプロパンスルホン酸等｝等が挙げられる。
【０００９】
上記カルボキシル基を有するモノマー又はスルホン酸基を有するモノマーのカルボキシル基又はスルホン酸基のプロトンがオニウムカチオン又はアルカリ金属カチオンで置換されたモノマーも使用できる。
【００１０】
（ａ）を形成し得るモノマーとしては、モノマーの重合性の観点から、好ましくは炭素数３〜３０のカルボキシル基及びスルホン酸基を有するモノマーであり、さらに好ましくはカルボキシル基を有するモノマー、次にさらに好ましくは（メタ）アクリル酸である。
【００１１】
なお、本発明において、（メタ）アクリルの記載は、アクリル及び／又はメタクリルの意味であり、（メタ）アクリレートの記載は、アクリレート及び／又はメタクリレートの意味であり、以下同様である。
また、ここで炭素数とは、モノマーが分子内に有する全ての炭素原子の数を意味する。
【００１２】
上記の構成単位（ａ）を形成し得るモノマーを重合してなる重合体以外に、構成単位（ａ）を含んだ重合体（Ａ）としては、カルボキシル基含有多糖類（カルボキシメチルセルロース等）、スルホン酸基含有多糖類及び多糖類と上記（ａ）を形成し得るモノマーとのグラフト共重合体が挙げられる。
多糖類としては、デンプン（サツマイモデンプン、ジャガイモデンプン、小麦デンプン、トウモロコシデンプン及び米デンプン等の生デンプン、酸化デンプン、ジアルデヒドデンプン、アルキルエーテル化デンプン、アリールエーテル化デンプン、オキシアルキル化デンプン並びにアミノエチルエーテル化デンプン等が挙げられる。
セルロースとしては、木材等から得られるセルロース、アルキルエーテル化セルロース、有機酸エステル化セルロース、酸化セルロース及びヒドロキシアルキルエーテル化セルロース等が挙げられる。
【００１３】
本発明において、重合体（Ａ）中の構成単位（ａ）の含有量は、（Ａ）の重量に基づいて２０〜１００重量％であり、アルコール保持シート製造用樹脂組成物の成形性及びアルコール保持シートの吸液力の観点から、好ましくは４０〜１００重量％、さらに好ましくは６０〜１００重量％、特に好ましくは１００重量％である。構成単位（ａ）が２０重量％未満ではアルコール保持シートの吸液量が悪くなる。
【００１４】
本発明において、重合体（Ａ）は、構成単位（ａ）以外の構成単位（ｂ）を含有してもよい。構成単位（ｂ）としては、アミノ基、ヒドロキシル基、不飽和基、アミド基、ニトリル基、ハロゲン基、アルキル基、カルボン酸アルキルエステル基、スルホン酸アルキルエステル基、エーテル基及びフェニル基からなる群より選ばれる少なくとも１種の官能基が含まれる構成単位が挙げられる。
構成単位（ｂ）は、（ｂ）を形成し得るモノマーを構成単位（ａ）を形成し得るモノマーと共重合等する方法の他に、構成単位（ｂ）を形成し得る化合物（ｃ）を構成単位（ａ）の官能基に付加又は縮合反応等させる方法でも（Ａ）に導入できる。
【００１５】
構成単位（ｂ）を形成し得るモノマーとしては、下記（ｂ−１）〜（ｂ−１２）等が挙げられる。
【００１６】
（ｂ−１）アミノ基含有モノマー；
ジアルキル（アルキルの炭素数：１〜５）アミノエチル（メタ）アクリレート［ジメチルアミノエチル（メタ）アクリレート、ジエチルアミノエチル（メタ）アクリレート］及びメタ（アクリロイル）オキシエチルトリアルキル（アルキル炭素数：１〜５）アンモニウムクロリド、ブロマイド又はサルフェート等；
【００１７】
（ｂ−２）ヒドロキシル基含有モノマー；
（メタ）アクリル酸ヒドロキシアルキル［（メタ）アクリル酸ヒドロキシエチル及び（メタ）アクリル酸ヒドロキシプロピル］、（メタ）アクリル酸モノ（ポリエチレングリコール（以下、ＰＥＧと略記する））エステル（ＰＥＧの数平均分子量：１００〜４０００）及び（メタ）アクリル酸モノ（ポリプロピレングリコール（以下、ＰＰＧと略記する））エステル（ＰＰＧの数平均分子量：１００〜４０００）等；
【００１８】
（ｂ−３）共役ジエン化合物；
１，３−ブタジエン、イソプレン、２−フェニル−１，３−ブタジエン及びクロロプレン等；
【００１９】
（ｂ−４）アミド基含有モノマー；
（メタ）アクリルアミド、Ｎ−（ジ）メチル（メタ）アクリルアミド、Ｎ−メチロール（メタ）アクリルアミド、Ｎ−メトキシメチルアクリルアミド、Ｎ−エチル−Ｎ−メチロールアクリルアミド、Ｎ−ヒドロキシエチルアクリルアミド、Ｎ−メチロールマレアミド及びＮ−メチロールイタコンアミド等；
【００２０】
（ｂ−５）チオール基含有モノマー；
（メタ）アリルメルカプタン、チオール基を有する（メタ）アクリル酸エステル［ヒドロキシエチルアクリレートのエチレンスフィド１モル付加物、トリエチレングリコールジメルカプタンとアクリル酸とのエステル化物及びアクリル酸へのエチレンスルフィド２モル付加物等］等；
なお、本発明において、（メタ）アリルの記載は、アリル及び／又はメタアリルの意味であり、以下同様である。
【００２１】
（ｂ−６）ニトリル基含有モノマー；
アクリロニトリル及びメタアクリロニトリル等
【００２２】
（ｂ−７）ハロゲン基含有モノマー；
塩化ビニル、塩化ビニリデン及びハロゲン置換プロピレンモノマー等；
【００２３】
（ｂ−８）炭素数４〜２０のα−オレフィン
イソブチレン、１−ヘキセン及び１−ドデセン等；
【００２４】
（ｂ−９）（メタ）アクリル酸エステル；
（メタ）アクリル酸アルキル（炭素数１〜３０）エステル［（メタ）アクリル酸メチル、（メタ）アクリル酸エチル、（メタ）アクリル酸ステアリル、（メタ）アクリル酸シクロヘキシル等］、（メタ）アクリル酸モノメトキシＰＥＧ（ＰＥＧの数平均分子量：１００〜４０００）及び（メタ）アクリル酸モノメトキシＰＰＧ（ＰＰＧの数平均分子量：１００〜４０００）等；
【００２５】
（ｂ−１０）アリルエーテル；
メチルアリルエーテル、エチルアリルエーテル、トリメチロールプロパントリアリルエーテル及びペンタエリスリトールモノアリルエーテル等
【００２６】
（ｂ−１１）炭素数８〜２０の芳香族ビニル化合物；
スチレン等；
【００２７】
（ｂ−１２）その他のビニル化合物；
Ｎ−ビニルアセトアミド、カプロン酸ビニル、ラウリン酸ビニル及びステアリン酸ビニル等；
【００２８】
これらの（ｂ）を形成し得るモノマーとしては１種以上を含んでいてもよい。なお、ここで炭素数とは、モノマーが分子内に有する全ての炭素原子の数を意味する。
【００２９】
構成単位（ｂ）を形成し得るモノマーの中で、モノマーの重合性並びに（ａ）及び（ｂ）を形成し得るモノマーから得られる重合体の安定性の観点から、（ｂ−２）、（ｂ−４）、（ｂ−９）及び（ｂ−１０）が好ましい。
【００３０】
構成単位（ｂ）を形成し得る化合物（ｃ）は、カルボキシル基又はスルホン酸基と反応し得る官能基を含有する化合物であり、アミノ基、ヒドロキシル基、エポキシ基、イソシアネート基、カルボジイミド基、オキサゾリン基等を少なくとも１種含有する化合物等が挙げられる。（ｃ）を形成し得る化合物としては下記（ｃ−１）〜（ｃ−６）等が挙げられる。
【００３１】
（ｃ−１）アミノ基含有化合物；アンモニア、第１級アミン（炭素数１〜３０）、第２級アミン（炭素数１〜３０）等
（ｃ−２）ヒドロキシル基含有化合物；脂肪族（炭素数１〜３０）アルコール、芳香族（炭素数６〜３０）アルコール等
（ｃ−３）エポキシ基含有化合物；グリシジルエーテル、グリシジルエステル及びα−オレフィンオキサイド（炭素数２〜３０）等
（ｃ−４）イソシアネート基含有化合物；芳香族（炭素数６〜３０）イソシアネート、脂肪族（炭素数１〜３０）イソシアネート及び脂環式（炭素数３〜３０）イソシアネート等
（ｃ−５）カルボジイミド基含有化合物；芳香族（炭素数６〜３０）カルボジイミド、脂肪族（炭素数１〜３０）カルボジイミド、脂環式（炭素数３〜３０）カルボジイミド等
（ｃ−６）オキサゾリン基含有化合物；２−メチル−２−オキサゾリン及び２−フェニル−２−オキサゾリン等；
【００３２】
これらの中で、反応性及び安全性の観点から、（ｃ−１）、（ｃ−２）及び（ｃ−３）が好ましい。
【００３３】
本発明において、構成単位（ｂ）の重合体（Ａ）中の含有量は、重合体（Ａ）の重量に基づいて０〜８０重量％が好ましく、アルコール保持シート製造用樹脂組成物の成形性及びアルコール保持シートの吸液力の観点から、さらに好ましくは０〜６０重量％、次にさらに好ましくは０〜４０重量％、特に好ましくは０〜２０重量％である。
【００３４】
また、アルコール保持シートは、種々の液体が吸収の対象となるため、アルコール保持シートの吸液量を向上させる観点から、それら吸収の対象となる液体のＳＰ値（溶解度パラメーター）と構成単位（ｂ）を形成し得るモノマーのＳＰ値との差の絶対値が５以下の構成単位（ｂ）を形成し得るモノマーを選択することが好ましく、さらに好ましくは対象とする液体のＳＰ値と構成単位（ｂ）を形成し得るモノマーのＳＰ値との差の絶対値が３以下である。
なお、ＳＰ値とは、下記に示した様に凝集エネルギー密度と分子容の比の平方根で表されるものである。
［ＳＰ値］＝（△Ｅ／Ｖ）1/2
ここで△Ｅは凝集エネルギー密度を表す。Ｖは分子容を表し、その値は、ロバート  エフ．フェドールス（Ｒｏｂｅｒｔ  Ｆ．Ｆｅｄｏｒｓ）らの計算によるもので、例えばポリマー  エンジニアリング  アンド  サイエンス（Ｐｏｌｙｍｅｒ  ｅｎｇｉｎｅｅｒｉｎｇ  ａｎｄ  ｓｃｉｅｎｃｅ）第１４巻、１４７〜１５４頁に記載されている。
【００３５】
構成単位（ａ）を形成し得るモノマー、及び必要により構成単位（ｂ）を形成し得るモノマーを重合する際の重合方法は公知の方法で良く、例えば、前記の各モノマー及び生成する重合体が溶解する溶媒中での溶液重合法、溶媒を使用せずに重合する塊状重合法、乳化重合法等が挙げられる。好ましくは、モノマーの重合性の観点から、溶液重合法である。
【００３６】
溶液重合で使用する溶媒は、使用するモノマーや重合体の溶解性により適宜選択できるが、メタノール及びエタノール等のアルコール、エチレンカーボネート、プロピレンカーボネート及びジメチルカーボネート等のカーボネート、γ−ブチロラクトン等のラクトン、ε−カプロラクタム等のラクタム、アセトン及びメチルエチルケトン等のケトン、酢酸エチル等のカルボン酸エステル、テトラヒドロフラン及びジメトキシエタン等のエーテル、トルエン及びキシレン等の芳香族炭化水素並びに水等が挙げられる。これらの溶媒は２種以上を混合して使用しても良い。溶液重合における重合濃度は、目的の用途によって適宜選定すればよいが、モノマーの重合性の観点から、１〜８０重量％が好ましく、５〜６０重量％がより好ましい。
【００３７】
上記重合で使用する重合開始剤は公知のもので良く、アゾ開始剤［アゾビスイソブチロニトリル、アゾビスシアノ吉草酸、アゾビス（２，４−ジメチルバレロニトリル）、アゾビス（２−アミジノプロパン）ジハイドロクロライド及びアゾビス｛２−メチル−Ｎ−（２−ヒドロキシエチル｝プロロピオンアミド）等]、過酸化物開始剤［過酸化ベンゾイル、ジ−ｔ−ブチルパーオキサイド、クメンヒドロパーオキサイド、コハク酸パーオキサイド、ジ（２−エトキシエチル）パーオキシジカーボネート及び過酸化水素等］及びレドックス開始剤［上記過酸化物開始剤と還元剤（アスコルビン酸や過硫酸塩等）との組み合わせ等］等が挙げられる。
【００３８】
重合開始剤を使用する場合の開始剤の使用量は、モノマーの重合性及びアルコール保持シートの吸液力の観点から、使用するモノマーの総重量に対して、０．０００１〜５重量％が好ましく、さらに好ましくは０．００１〜２重量％である。重合温度は、目的とする分子量、開始剤の分解温度及び使用する溶媒の沸点等により適宜選択すればよいが、アルコール保持シート製造用樹脂組成物の成形性及びアルコール保持シートの吸液力の観点から、−２０〜２００℃が好ましく、さらに好ましくは０〜１００℃である。
【００３９】
他の重合方法としては、光増感開始剤［ベンゾフェノン等］を添加し紫外線を照射する方法及びγ線や電子線等の放射線を照射し重合する方法等が挙げられる。
【００４０】
重合体（Ａ）は、オニウムカチオン置換率が３０〜１００モル％であることが必須である。なお、オニウムカチオン置換率は以下の式で示される。
オニウムカチオン置換率は、成形性及びアルコール保持シートの吸液力の観点から、好ましくは４０〜１００モル％、さらに好ましくは５０〜１００モル％、次にさらに好ましくは７０〜１００モル％である。
オニウムカチオン置換率が３０モル％未満では、アルコール保持シート製造用樹脂組成物の成形性又はアルコール保持シートの吸液力が悪くなり、吸液力が悪くなる。
オニウムカチオン置換率（モル％）＝［（Ａ）中のオニウムカチオンのモル数］÷［（Ａ）中のカルボキシル基、スルホン酸基並びにこれらの官能基のプロトンがオニウムカチオン又はアルカリ金属カチオンで置換された官能基の合計のモル数］×１００
【００４１】
オニウムカチオンとしては、第４級アンモニウムカチオン（Ｉ）、３級スルホニウムカチオン（ＩＩ）、第４級ホスホニウムカチオン（ＩＩＩ）及び３級オキソニウムカチオン（ＩＶ）からなる群より選ばれる少なくとも１種である。第４級アンモニウムカチオン（Ｉ）としては、下記（Ｉ−１）〜（Ｉ−１１）が挙げられる（以下カチオンの言葉は省略）。
【００４２】
（Ｉ−１）炭素数４〜３０のアルキル及び／又はアルケニル基を有する脂肪族第４級アンモニウム；
テトラメチルアンモニウム、ジエチルジメチルアンモニウム、テトラエチルアンモニウム、及びテトラブチルアンモニウム等；
【００４３】
（Ｉ−２）炭素数６〜３０の芳香族第４級アンモニウム；
トリメチルフェニルアンモニウム及びトリエチルフェニルアンモニウム等；
【００４４】
（Ｉ−３）炭素数３〜３０の脂環式第４級アンモニウム；
Ｎ，Ｎ−ジメチルピロジニウム及びＮ，Ｎ−ジエチルピペリジニウム等；
【００４５】
（Ｉ−４）炭素数３〜３０のイミダゾリニウム；
１，２，３−トリメチルイミダゾリニウム、１，２，３，４−テトラメチルイミダゾリニウム及び１−エチル−３−メチルイミダゾリニウム等；
【００４６】
（Ｉ−５）炭素数３〜３０のイミダゾリウム；
１，３−ジメチルイミダゾリウム、１−エチル−３−メチルイミダゾリウム、１，２，３−トリメチルイミダゾリウム、１，２，３，４−テトラメチルイミダゾリウム、１，３−ジメチル−２−エチルイミダゾリウム、１，２−ジメチル−３−エチルイミダゾリウム、１−エチル−３−メチルイミダゾリウム、１−メチル−３−エチルイミダゾリウム、１，２，３−トリエチルイミダゾリウム、１，２，３，４−テトラエチルイミダゾリウム、１，３−ジメチル−２−フェニルイミダゾリウム、１，３−ジメチル−２−ベンジルイミダゾリウム及び１−ベンジル−２，３−ジメチルイミダゾリウム等；
【００４７】
（Ｉ−６）炭素数４〜３０のテトラヒドロピリミジニウム；
１，３−ジメチルテトラヒドロピリミジニウム、１，２，３−トリメチルテトラヒドロピリミジニウム及び１，２，３，４−テトラメチルテトラヒドロピリミジニウム等；
【００４８】
（Ｉ−７）炭素数４〜３０のジヒドロピリミジニウム；
１，３−ジメチル−２，４−若しくは−２，６−ジヒドロピリミジニウム［これらを１，３−ジメチル−２，４，（６）−ジヒドロピリミジニウムと表記し、以下同様の表現を用いる。］、１，２，３−トリメチル−２，４，（６）−ジヒドロピリミジニウム、１，２，３，４−テトラメチル−２，４，（６）−ジヒドロピリミジニウム及び１，２，３，５−テトラメチル−２，４，（６）−ジヒドロピミジニウム等；
【００４９】
（Ｉ−８）炭素数３〜３０のイミダゾリニウム骨格を有するグアニジウム；
２−ジメチルアミノ−１，３，４−トリメチルイミダゾリニウム及び１，５，６，７−テトラヒドロ−１，２−ジメチル−２Ｈ−イミド［１，２ａ］イミダゾリニウム等；
【００５０】
（Ｉ−９）炭素数３〜３０のイミダゾリウム骨格を有するグアニジウム；
２−ジメチルアミノ−１，３，４−トリメチルイミダゾリウム及び１，５，６，７−テトラヒドロ−１，２−ジメチル−２Ｈ−イミド［１，２ａ］イミダゾリウム等；
【００５１】
（Ｉ−１０）炭素数４〜３０のテトラヒドロピリミジニウム骨格を有するグアニジウム；
２−ジメチルアミノ−１，３，４−トリメチルテトラヒドロピリミジニウム及び１，３，４，６，７，８−ヘキサヒドロ−１，２−ジメチル−２Ｈ−イミド［１，２ａ］ピリミジニウム等；
【００５２】
（Ｉ−１１）炭素数４〜３０のジヒドロピリミジニウム骨格を有するグアニジウム；
２−ジメチルアミノ−１，３，４−トリメチル−２，４（６）−ジヒドロピリミジニウム及び１，６，７，８−テトラヒドロ−１，２−ジメチル−２Ｈ−イミド［１，２ａ］ピリミジニウム等；
【００５３】
３級スルホニウムカチオン（ＩＩ）としては、下記（ＩＩ−１）〜（ＩＩ−３）が挙げられる。
（ＩＩ−１）炭素数１〜３０のアルキル及び／又はアルケニル基を有する脂肪族３級スルホニウム；
トリメチルスルホニウム、トリエチルスルホニウム、エチルジメチルスルホニウム及びジエチルメチルスルホニウム等；
（ＩＩ−２）炭素数６〜３０の芳香族３級スルホニウム；
フェニルジメチルスルホニウム、フェニルエチルメチルスルホニウム及びフェニルメチルベンジルスルホニウム等；
（ＩＩ−３）炭素数３〜３０の脂環式３級スルホニウム；
メチルチオラニウム、フェニルチオラニウム等；
【００５４】
第４級ホスホニウムカチオン（ＩＩＩ）としては、下記（ＩＩＩ−１）〜（ＩＩＩ−３）が挙げられる。
（ＩＩＩ−１）炭素数１〜３０のアルキル及び／又はアルケニル基を有する脂肪族第４級ホスホニウム；
テトラメチルホスホニウム、テトラエチルホスホニウム及びトリメチルブチルホスホニウム等；
【００５５】
（ＩＩＩ−２）炭素数６〜３０の芳香族４級ホスホニウム；
トリフェニルメチルホスホニウム、ジフェニルジメチルホスホニウム及びトリフェニルベンジルホスホニウム等；
（ＩＩＩ−３）炭素数３〜３０の脂環式４級ホスホニウム；
【００５６】
３級オキソニウムカチオン（ＩＶ）としては、下記（ＩＶ−１）〜（ＩＶ−３）が挙げられる。
（ＩＶ−１）炭素数１〜３０のアルキル及び／又はアルケニル基を有する脂肪族３級オキソニウム；
トリメチルオキソニウム、トリエチルオキソニウム、エチルジメチルオキソニウム及びジエチルメチルオキソニウム等；
（ＩＶ−２）炭素数６〜３０の芳香族３級オキソニウム；
フェニルジメチルオキソニウム、フェニルエチルメチルオキソニウム及びフェニルメチルベンジルオキソニウム等；
（ＩＶ−３）炭素数３〜３０の脂環式３級オキソニウム；
メチルオキソラニウム及びフェニルオキソラニウム等；
【００５７】
これらの中で、好ましいオニウムカチオンは（Ｉ）であり、アルコール保持シート製造用樹脂組成物の成形性及びアルコール保持シートの吸液力の観点から、更に好ましいものは（Ｉ−１）、（Ｉ−４）及び（Ｉ−５）であり、次に更に好ましいものは（Ｉ−４）及び（Ｉ−５）であり、特に好ましいのは（Ｉ−４）である。
これらオニウムカチオンは、１種又は２種以上を併用しても良い。
【００５８】
オニウムカチオンを重合体（Ａ）に導入する方法としては、（１）カルボキシル基を有するモノマー又はスルホン酸基を有するモノマーのカルボキシル基又はスルホン酸基のプロトンがオニウムカチオンで置換されたモノマーを（共）重合する方法（前出）の他、（２）重合体のカルボキシル基及び／又はスルホン酸基のプロトンをオニウムカチオンにより置換する方法が挙げられる。
（２）の方法では、所定量オニウムカチオンに置換できる方法であればいずれの方法でも良いが、例えば、上記オニウムカチオンのモノメチル炭酸塩（例えば、１−エチル−３−メチルイミダゾリニウムモノメチル炭酸塩）をカルボキシル基及び／又はスルホン酸基を含有する重合体に添加し、必要により脱水や脱炭酸、脱メタノールを行うことで容易に置換できる。
【００５９】
重合体（Ａ）の重量平均分子量は、アルコール保持シート製造用樹脂組成物の成形性及びアルコール保持シートの吸液力の観点から、１５０，０００〜３，０００，０００が好ましく、さらに好ましくは２００，０００〜２，０００，０００、次にさらに好ましくは３００,０００〜１,５００,０００である。
【００６０】
なお、重量平均分子量は、ゲルパーミエーションクロマトグラフィー（ＧＰＣ）法により、カラム：Ｇｕａｒｄｃｏｌｕｍ  ＰＷXL、ＴＳＫｇｅｌＧ６０００ＰＷXL及びＴＳＫｇｅｌＧ３０００ＰＷXLの３本のカラム、カラム温度：４０℃、移動相：メタノール３０％水溶液（ｖ／ｖ）（酢酸ナトリウム０．５％（ｗ／ｖ）含有）、流量：１．０ｍＬ／ｍｉｎ、試料濃度：０．２５重量％、注入量：２００μＬの条件で測定される。
【００６１】
重合体（Ａ）の含有量は、アルコール保持シートの吸液力の観点から、アルコール保持シート製造用樹脂組成物の重量を基準として、６０〜１００重量％が好ましく、さらに好ましくは７０〜１００重量％、次にさらに好ましくは８０〜１００重量％である。
【００６２】
本発明の樹脂組成物は、重合体（Ａ）の他に架橋剤（Ｂ）、有機過酸化物（Ｃ）及び添加剤（Ｄ）からなる群より選ばれる少なくとも１種を含んでもよい。
【００６３】
架橋剤（Ｂ）としては、重合体（Ａ）の構成単位（ａ）及び必要により含有する構成単位（ｂ）が有する官能基と反応し得る官能基を分子内に少なくとも２つ有する化合物が含まれる。
【００６４】
架橋剤（Ｂ）としては、下記（Ｂ−１）〜（Ｂ−９）が挙げられる。
（Ｂ−１）多価アルコール；
脂肪族（炭素数２〜３００）多価アルコール、芳香族（炭素数６〜１００）多価アルコール及び脂環式（炭素数３〜１００）多価アルコール等が含まれる。
脂肪族多価アルコールとしては、エチレングリコール、プロピレングリコール、テトラエチレングリコール、ＰＥＧ（数平均分子量：１００〜４０００）、ＰＰＧ（数平均分子量：１００〜４０００）、グリセリン、ポリグリセリン、１，６−ヘキサンジオール、トリメチロールプロパン、ジエタノールアミン、トリエタノールアミン、ペンタエリスリトール及びソルビトール等が挙げられる。
芳香族多価アルコールとしては、４，４−ジヒドロキシジフェニルスルホン、レゾルシン及び１，４−ビスヒドロキシエトキシベンゼン等が挙げられる。
脂環式多価アルコールとしては、１，３−シクロヘキサンジメタノール、１，４−シクロヘキサンジメタノール及びトリシクロデカンジメタノール等が挙げられる。
【００６５】
（Ｂ−２）多価アミン；
脂肪族（炭素数１〜３００）多価アミン、脂環式（炭素数３〜３００）多価アミン及び芳香族（炭素数６〜３００）多価アミン等が含まれる。
脂肪族多価アミンとしては、エチレンジアミン、プロピレンジアミン、ヘキサメチレンジアミン、ヘキサデカメチレンジアミン、ジエチレントリアミン、トリエチレンテトラミン、ビス（２−アミノエチル）エーテル及びポリエチレンイミン（数平均分子量：１００〜４０００）等が挙げられる。
脂環式多価アミンとしては、ノルボルネンジアミン、１，３−ジアミノシクロヘキサン及び１，４−シクロヘキサンジアミン等が挙げられる。
芳香族多価アミンとしては、キシリレンジアミン及びビス−２，２−（４’−アミノフェニル）プロパン等が挙げられる。
【００６６】
（Ｂ−３）硫黄及びチオール化合物；
硫黄、脂肪族（炭素数１〜１００）チオール、芳香族（炭素数６〜１００）チオール及び複素環含有チオール等が含まれる。
脂肪族チオールとしては、メタンジチオール、プロパンジチオール、シクロヘキサンジチオール及びトリメチロールプロパントリス（β−チオプロピオネート）等が挙げられる。
芳香族チオールとしては、ジ−、トリス−又はテトラ−メルカプトベンゼン、ビス−、トリス−又はテトラ−（メルカプトアルキル）ベンゼン及びナフタレンジチオール等が挙げられる。
複素環含有チオールとしては、アミノ−４，６−ジチオール−シム−トリアジン及び１，３，５−トリス（３−メルカプトプロピル）イソシアヌレート等が挙げられる。
【００６７】
（Ｂ−４）フェノール縮合物
ｐ−アルキル置換フェノール、ｏ−アルキル置換フェノール及びｍ−アルキル置換フェノールからなる群より選ばれる少なくとも１種の置換フェノールとアルデヒドとの縮合物が含まれる。アルキル基は、ハロゲン（フッ素、塩素、臭素）で置換されていてもよい炭素数１〜３０のアルキル基、アルデヒドは、炭素数１〜３０のアルデヒド（ホルムアルデヒド、アセトアルデヒド等）、縮合度（すなわち、縮合物の芳香環の含有個数）は、１〜２０である。好ましくはアルキル基の炭素数１〜２０、アルデヒドの炭素数１〜２０、縮合度１〜１０であり、さらに好ましくはアルキル基の炭素数１〜１０、アルデヒドの炭素数１〜１０、縮合度１〜５である。
【００６８】
フェノール縮合物の市販品としては、商品名「タッキロール２０１」（アルキルフェノールホルムアルデヒド樹脂、田岡化学工業社製）、商品名「タッキロール２５０−Ｉ」（臭素化率４％の臭素化アルキルフェノールホルムアルデヒド樹脂、田岡化学工業社製）、商品名「タッキロール２５０−ＩＩＩ」（臭素化アルキルフェノールホルムアルデヒド樹脂、田岡化学工業社製）、商品名「ＰＰ−４５０７」（アルキルフェノールホルムアルデヒド樹脂、群栄化学工業社製）、商品名「ＳＴ１３７Ｘ」（アルキルフェノールホルムアルデヒド樹脂、ローム＆ハース社製）、商品名「スミライトレジンＰＲ−２２１９３」（アルキルフェノールホルムアルデヒド樹脂、住友デュレズ社製）、商品名「タマノル５３１」（熱反応性フェノール樹脂、荒川化学社製）、商品名「ＳＰ１０５９」、商品名「ＳＰ１０４５」、商品名「ＳＰ１０５５」、商品名「ＳＰ１０５６」（以上、熱反応性フェノール樹脂、スケネクタディ社製）及び商品名「ＣＲＭ−０８０３」（熱反応性フェノール樹脂、昭和ユニオン合成社製）等が挙げられる。
【００６９】
（Ｂ−５）キノン及びキノンオキシム；
ｐ−キノンジオキシム、ｐ，ｐ−ジベンゾイルキノンジオキシム及びＮ−（２−メチル−２−ニトロプロピル）−４−ニトロソアニリン等；
【００７０】
（Ｂ−６）多価（ブロック）エポキシ化合物；
多価エポキシ化合物としては、脂肪族多価アルコールのポリグリシジルエーテル等が含まれ、（ポリ）エチレングリコールジグリシジルエーテル及び（ポリ）プロピレングリコールジグリシジルエーテル等が挙げられる。
多価（ブロック）エポキシ化合物としては、多価シクロカーボネート基含有化合物等が含まれ、３−アクリロイルオキシプロピレンカーボネート及び／又は３−メタクリロイルオキシプロピレンカーボネートの単独重合体又は共重合体並びに多価エポキシ基含有化合物（ポリエチレングリコールジグリシジルエーテル、ビスフェノールＡジグリシジルエーテル及びポリプロピレングリコールジグリシジルエーテル等）と二酸化炭素との反応により得られる多価シクロカーボネート基含有化合物等が挙げられる。
【００７１】
（Ｂ−７）多価（ブロック）イソシアネート；
多価イソシアネートは、１分子中に２個以上のイソシアネート基を有する化合物であり、脂肪族ジイソシアネート、芳香族ジイソシアネート、脂環式ジイソシアネート並びにポリイソシアネートのビューレットタイプの付加物及びイソシアヌル環タイプ付加物等が含まれる。
脂肪族ジイソシアネートとしては、ヘキサメチレンジイソシアネート及びダイマー酸ジイソシアネート等が挙げられる。芳香族ジイソシアネートとしては、トリレンジイソシアネート、ジフェニルメタンジイソシアネート及びキシリレンジイソシアネート等が挙げられる。脂環式ジイソシアネートとしては、イソホロンジイソシアネート及びシクロヘキサンジイソシアネート等が挙げられる。
多価ブロックイソシアネートは、多価イソシアネートをフェノール、オキシム、活性メチレン化合物、ε−カプロラクタム、トリアゾール及びピラゾール等のブロック剤で封鎖した化合物であり、多価ブロックイソシアネート化合物の市販品としては、例えば、デスモジュールＢＬ１１００、ＢＬ１２６５ＭＰＡ／Ｘ、ＶＰＬＳ２２５３、ＢＬ３４７５ＢＳ／ＳＮ、ＢＬ３２７２ＭＰＡ、ＢＬ３３７０ＭＰＡ、ＢＬ４２６５ＳＮ、デスモーサム２１７０、スミジュール３１７５（以上、住化バイエルウレタン株式会社製）、デュラネート１７Ｂ−６０ＰＸ、ＴＰＡ−Ｂ８０Ｘ、ＭＦ−Ｂ６０Ｘ、ＭＦ−Ｋ６０Ｘ（以上、旭化成ケミカルズ株式会社製）、バーノックＤＢ−９８０Ｋ、Ｄ−５５０、Ｂ３−８６７、Ｂ７−８８７−６０（以上、大日本インキ化学工業株式会社製）、コロネート２５１５、２５０７、２５１３（以上、日本ポリウレタン工業株式会社製）等が挙げられる。
【００７２】
（Ｂ−８）メチロール化合物；
Ｎ−メチロール［ジメチロール尿素及びヘキサメチロールメラミン等］、Ｎ−アルコキシメチロール［ジメトキシメチルエチレン尿素等］等；
【００７３】
（Ｂ−９）多価不飽和化合物
（Ｂ−９−１）多価（メタ）アクリルアミド化合物；
Ｎ，Ｎ−アルキレン（炭素数１〜６）ビス（メタ）アクリルアミド［Ｎ，Ｎ−メチレンビスアクリルアミド等］；
【００７４】
（Ｂ−９−２）多価ビニル化合物；
ジビニルベンゼン及びジビニルエーテル等；
【００７５】
（Ｂ−９−３）多価アリルエーテル化合物；
グリセリンジアリルエーテル、グリセリントリアリルエーテル、トリメチロールプロパントリアリルエーテル及びペンタエリスリトールテトラアリルエーテル等；
【００７６】
（Ｂ−９−４）多価（メタ）アクリル酸エステル化合物；
トリメチロールプロパントリアクリレート、エチレングリコールジ（メタ）アクリレート、ポリエチレングリコールジ（メタ）アクリレート及びペンタエリスリトールテトラ（メタ）アクリレート等；
【００７７】
架橋剤（Ｂ）は、架橋剤の反応性、ゲル化率及び加圧加熱後ゲル化率（８０℃又は１７０℃、５ＭＰａ、３０分間）を後述の範囲に調整する観点から、重合体（Ａ）に含まれる官能基の種類によって、（Ｂ）を選択することが好ましい。
重合体（Ａ）が構成単位（ａ）のみからなる場合、（Ｂ−１）、（Ｂ−２）、（Ｂ−６）（特に多価ブロックエポキシ化合物）、（Ｂ−７）（特に多価ブロックイソシアネート化合物）、（Ｂ−８）及び（Ｂ−９）が好ましく、（Ｂ−１）及び（Ｂ−２）が次に好ましく、（Ｂ−２）がさらに好ましく、脂肪族アミンが最も好ましい。
重合体（Ａ）が構成単位（ｂ）を含有し、その官能基がアミノ基の場合、（Ｂ−２）及び（Ｂ−７）（特に多価ブロックイソシアネート化合物）が好ましく；その官能基がヒドロキシル基の場合、（Ｂ−８）及び（Ｂ−９）が好ましく；その官能基がチオール基の場合、（Ｂ−５）、（Ｂ−６）（特に多価ブロックエポキシ化合物）、（Ｂ−７）（特に多価ブロックイソシアネート化合物）、（Ｂ−８）及び（Ｂ−９）が好ましく；その官能基が不飽和基の場合、（Ｂ−１）、（Ｂ−２）、（Ｂ−３）、（Ｂ−４）、（Ｂ−５）、（Ｂ−６）（特に多価ブロックエポキシ化合物）、（Ｄ−８）及び（Ｄ−９）が好ましい。
【００７８】
アルコール保持シート製造用樹脂組成物中の（Ｂ）の含有量は、アルコール保持シートの吸液力の観点から、重合体（Ａ）の重量を基準として、０．００１〜１０重量％が好ましく、さらに好ましくは０．１〜５重量％、次にさらに好ましくは０．２〜３重量％である。
【００７９】
有機過酸化物（Ｃ）としては、従来公知の各種のもの、例えば、オクタノイルパーオキシド（８０℃）、１，１，３，３−テトラメチルブチルパーオキシ２−エチルヘキサノエート（８４℃）、ｔ−ヘキシルパーオキシ−２−エチルヘキサノエート（９０℃）、ｔ−ブチルパーオキシ−２−エチルヘキシルモノカーボネート（１１９℃）、ｔ−ヘキシルパーオキシイソプロピルモノカーボネート（１１５℃）、ｔ−ヘキシルパーオキシベンゾエート（１１９℃）、ｔ−ブチルクミルパーオキサイド（１３７℃）、ジイソプロピルベンゼンハイドロパーオキサイド（１７３℃）及びt−ヘキシルハイドロパーオキサイド（１８９℃）等が挙げられ、これらは単独で用いられても２種以上が併用されてもよい。なお、上記括弧内の温度は１時間半減期温度を表す。なお、１時間半減期温度とは一定温度で有機過酸化物を分解させた際、活性酸素量が１時間で当初の半分になるときの温度である。
【００８０】
アルコール保持シート製造用樹脂組成物のゲル化率及び加圧加熱後ゲル化率（８０℃又は１７０℃、５ＭＰａ、３０分間）を後述の範囲に調整する観点から、１時間半減期温度が８０℃〜１９０℃のものが好ましく、９０℃〜１８０℃のものが次に好ましく、１００℃〜１７０℃のものがさらに好ましく、１１０℃〜１６０℃のものが最も好ましい。
【００８１】
アルコール保持シート製造用樹脂組成物中の（Ｃ）の含有量は、アルコール保持シートの吸液力の観点から、重合体（Ａ）の重量を基準として、０．０１〜１．０重量％が好ましく、さらに好ましくは０．０４〜０．５重量％である。
【００８２】
添加剤（Ｄ）としては、可塑剤、熱安定剤、滑剤及びブロッキング防止剤が挙げられる。
【００８３】
可塑剤としては、ＰＥＧ（数平均分子量；１０６〜２０，０００）、ＰＰＧ（数平均分子量；１３４〜２０，０００）、オキシエチレン−オキシプロピレン・ブロック共重合体等が使用できる。また、国際公開第９８／１００２０号パンフレット及び特開２００７−１６９４４４号公報等に記載されている公知の可塑剤等も使用できる。公知の可塑剤としては、フタル酸ジメチル、フタル酸ジエチル、フタル酸ジイソブチル等のフタル酸エステル、フタル酸ブチルベンジルエステル等のフタル酸混基エステル、コハク酸ジイソデシル、アジピン酸ジオクチル等の脂肪族２塩基酸エステル、ジエチレングリコールジベンゾエート等のグリコールエステル、オレイン酸ブチル、アセチルリシノール酸メチル等の脂肪酸エステル、エポキシ化大豆油、エポキシ化アマニ油等のエポキシ可塑剤、並びにトリメリット酸トリオクチル、エチルフタリルエチルグリコレート、ブチルフタリルブチルグリコレート、アセチルクエン酸トリブチル、塩素化パラフィン、ポリプロピレンアジペート、ポリエチレンセバケート、トリアセチン、トリブチリン、トルエンスルホンアミド、アルキルベンゼン、ビフェニル、部分水添ターフェニル及びショウノウ等が挙げられる。
これらの中で、成形性とアルコール保持シートの吸液力の観点から、オキシエチレン−オキシプロピレン・ブロック共重合体が好ましい。
【００８４】
アルコール保持シート製造用樹脂組成物中の可塑剤の含有量は用途によって異なるが、成形性とアルコール保持シートの吸液力の観点から、重合体（Ａ）の重量を基準として、３〜３０重量％が好ましい。
【００８５】
熱安定剤としては、ヒンダードフェノール、リン含有化合物及びラクトン等の公知の熱安定剤等が使用できる。
ヒンダードフェノールとしては、ジブチルヒドロキシトルエン（ＢＨＴ）、ペンタエリスリトールテトラキス［３−（３，５−ジ−tert−ブチル−４−ヒドロキシフェニル）プロピオネート］、ビス（２，２’−ジヒドロキシ−３，３’−ジ−ｔｅｒｔ−ブチル−５，５’−ジメチルフェニル）エタン及びＮ，Ｎ’−ヘキサン−１，６−ジイルビス［３−（３，５−ジ−ｔｅｒｔ−ブチル−４−ヒドロキシフェニルプロピオンアミド等が挙げられる。
リン含有化合物としては、トリデシルホスファイト、ジフェニルデシルホスファイト及びビス（２，４−ジ−ｔｅｒｔ−ブチルフェニル）ペンタエリスリトールジファスファイト等が挙げられる。
ラクトンとしては、３−ヒドロキシ−５，７−ジ−ｔｅｒｔ−ブチル−フラン-２−オンとキシレンの反応性生物等が挙げられる。
これらの中でも成形性の観点から、ヒンダードフェノールが好ましい。アルコール保持シート製造用樹脂組成物中の熱安定剤の含有量は、アルコール保持シートの吸液力の観点から、重合体（Ａ）の重量を基準として、０．５〜１０重量％が好ましい。
【００８６】
滑剤としては、脂肪酸アミド、脂肪酸エステル、脂肪酸、脂肪族アルコール及びパラフィン等の公知の滑剤が使用できる。
脂肪酸アミドとしては、エチレンビスステアリン酸アミド、ステアリン酸アミド及びｐ−フェニレンビスステアリン酸アミド等が挙げられる。
脂肪酸エステルとしては、ラウリン酸メチル、ステアリン酸オクチル、牛脂硬化油及びヒマシ硬化油等が挙げられる。
脂肪酸としては、ステアリン酸及びリノレン酸等が挙げられる。
脂肪族アルコールとしては、ステアリルアルコール及びラウリルアルコール等が挙げられる。
パラフィンとしては、パラフィンワックス、流動パラフィン、ポリエチレンワックス、酸化ポリエチレンワックス及びポリプロピレンワックス等が挙げられる。
これらの中でも成形性の観点から、脂肪族アルコールが好ましい。アルコール保持シート製造用樹脂組成物中の滑剤の含有量は、重合体（Ａ）の重量を基準として、成形性及びアルコール保持シートの吸液力の観点から、０．０５〜５重量％が好ましい。
【００８７】
ブロッキング防止剤として具体的には、ワックス、有機微粉末及び無機微粉末等が挙げられる。ワックスは、パラフィンロウ、モンタンロウ、カルナバワックス、ペヘニン酸アミド及びステアリン酸アミド等が挙げられ、有機微粉末としては、架橋化アクリル微粉末、架橋化ポリスチレン微粉末、ペンゾクアナミン―ホルムアルデヒド縮合物微粉末、塩化ビニリデン重合体微粉末及びテフロン（登録商標）微粉末等が挙げられ、また、無機微粉末としては、シリカ微粉末、炭酸カルシウム及び酸化アルミニウム等が挙げられる。
これらの中でも、成形性の観点から、無機微粉末が好ましく、さらに好ましくはシリカ微粉末等である。アルコール保持シート製造用樹脂組成物中のブロッキング防止剤の含有量は、成形性及びアルコール保持シートの吸液力の観点から、重合体（Ａ）の重量を基準として、０．０５〜５重量％が好ましい。
【００８８】
アルコール保持シート製造用樹脂組成物の製造方法としては、前述の方法により重合体（Ａ）を製造し、さらに必要により架橋剤（Ｂ）、有機過酸化物（Ｃ）及び添加剤（Ｄ）からなる群より選ばれる少なくとも１種を含有させる場合には、これらを混合すればよい。
（Ｂ）、（Ｃ）及び（Ｄ）を混合する方法としては、
（１）（Ａ）の前駆体｛カチオン置換する前の重合体｝と混合する。
（２）（Ａ）と混合する。
が挙げられる。
（１）において、前駆体と混合する場合、混合後、カチオン置換を行って、アルコール保持シート製造用樹脂組成物が得られる。
（２）において、（Ａ）を溶融させてから、混合してもよい。
また、（１）及び（２）において、必要により（Ｂ）、（Ｃ）及び（Ｄ）は溶液又は分散液として混合してもよい。
これらのうち、アルコール保持シートの吸液力の観点から、（２）が好ましい。
【００８９】
アルコール保持シート製造用樹脂組成物の溶融粘度としては、アルコール保持シート製造用樹脂組成物の成形性の観点から、１００〜２０，０００Ｐａ・ｓが好ましく、さらに好ましくは２００〜１０，０００Ｐａ・ｓ、次にさらに好ましくは４００〜５，０００Ｐａ・ｓである。溶融粘度は、１２０℃、剪断速度１００ｓｅｃ-1の条件で測定され、キャピログラフ（例えば、キャピラリーレオメーターＰＤ−Ｃ型、東洋精機社製）によって測定できる。
【００９０】
アルコール保持シート製造用樹脂組成物の固形分は、成形性の観点から、８０〜１００重量％であり、さらに好ましくは９０〜１００重量％、次にさらに好ましくは９５〜９９重量％である。固形分は下記の方法で測定される。
固形分が８０重量％未満では、アルコール保持シート製造用樹脂組成物の成形性が悪くなる。
【００９１】
［固形分の測定法］
試料Ｍ（ｇ）（約５〜１０ｇ）を秤量し、真空乾燥機（例えばバキュームドライングオーブンＶＯ−６２０、アドバンテック社製）に入れ、１００℃、１００キロパスカルの減圧下で２時間乾燥させた後、重量Ｎ（ｇ）を測定する。以下の式により固形分を算出する。
固形分（重量％）＝｛（Ｍ−Ｎ）／Ｍ｝×１００
【００９２】
アルコール保持シート製造用樹脂組成物のゲル化率は、０〜４０％であり、成形性の観点から、０〜２０％が好ましく、さらに好ましくは０〜１０％である。ゲル化率は下記の方法で測定される。
ゲル化率が４０％を超えると、アルコール保持シート製造用樹脂組成物の成形性が悪くなる。
【００９３】
［ゲル化率の測定法］
試料Ｐ（ｇ）（約１．０ｇ）を秤量し、１．５Ｌのポリ瓶中で約１Ｌのイオン交換水と試料を混合し、マグネティックスターラー（長さ２．５cm のバー）を入れ、回転数３００ｒｐｍにて４時間撹拌した後、試料を６０メッシュの金網で濾過し、さらに過剰（約３Ｌ）のイオン交換水を流す。次に、金網上のろ過ケーキを取り出し、真空乾燥機（例えばバキュームドライングオーブンＶＯ−６２０、アドバンテック社製）に入れ１００℃、１００キロパスカルの減圧下で２時間乾燥させた後、重量Ｑ（ｇ）を測定する。以下の式によりゲル化率を算出する。なお、試料の固形分（重量％）は、前述の測定方法により求められる値である。
ゲル化率（％）＝｛Ｑ／（Ｐ×固形分）｝×１００００
【００９４】
アルコール保持シート製造用樹脂組成物を８０℃、５ＭＰａ、３０分間の条件で加圧加熱後のゲル化率は、成形性の観点から、０〜２０％が好ましく、さらに好ましくは０〜１０％、次にさらに好ましくは０〜５％である。また、アルコール保持シート製造用樹脂組成物を１７０℃、５ＭＰa、３０分間の条件で加圧加熱後のゲル化率は、成形性の観点から、７０〜１００％が好ましく、さらに好ましくは８０〜１００％、次にさらに好ましくは９０〜１００％である。
加圧加熱後のゲル化率は下記の方法で測定される。
【００９５】
〔加圧加熱後のゲル化率の測定法〕
試料３ｇをテフロン（登録商標）シート（厚さ０．２ｍｍ、寸法２０ｃｍ×２０ｃｍ）で挟み、熱プレス機（ケーブルタイプテストプレスＳＡ−３０２，テスター産業社製）にて８０℃（又は１７０℃）、５ＭＰａ、３０分間、の条件で加熱加圧プレスを行った後、前述の方法でゲル化率を求める。
【００９６】
ゲル化率を０〜４０％の範囲に調整する方法は、アルコール保持シート製造用樹脂組成物の組成により異なる。アルコール保持シート製造用樹脂組成物の組成としては、下記（１）〜（３）の場合が挙げられる。
（１）アルコール保持シート製造用樹脂組成物が架橋剤（Ｂ）及び／又は有機過酸化物（Ｃ）を含有する場合
（２）アルコール保持シート製造用樹脂組成物が（Ｂ）及び（Ｃ）を含まず、重合体（Ａ）が熱架橋性を有する構成単位（ｂ）を含有する場合
（３）アルコール保持シート製造用樹脂組成物が（１）、（２）のいずれでもない場合
（１）及び（２）はアルコール保持シート製造用樹脂組成物が熱架橋性を有するため、アルコール保持シート製造用樹脂組成物を架橋しにくい温度で製造することが好ましい。製造時の温度として、好ましくは５０〜１２０℃、さらに好ましくは６０〜１１０℃である。さらに、（Ｂ）、（Ｃ）は、製造時の温度で架橋しにくいものであり、且つ製造時の温度以上で架橋するものを選定することが好ましい。
（３）は熱架橋性を有さないため、放射線で架橋する必要がある。この場合、好ましいゲル化率を得るための制限は特にない。
【００９７】
本発明のアルコール保持シート製造用樹脂組成物を、加熱及び／又は放射線照射による架橋方法で架橋することでアルコール保持シートが製造できる。
【００９８】
なお、本発明において、シートとは平面状のものを意味し、ＪＩＳにおける定義と同義であり、長さと幅のわりにはその厚さが小さく薄く平らな製品を称する。なお、ＪＩＳにおける定義と同様にシートとフィルムの境界は明確でなく、本発明において文言上両者を区別する必要がないので、フィルムも含むものとする（ＪＩＳＫ６９００）。
アルコール保持シートの厚さは、吸液量と製品の厚みの観点から、１〜５，０００μｍが好ましく、さらに好ましくは５〜２，０００μｍ、特に好ましくは１０〜１，０００μｍである。
シート長さや巾に関しては、使用する目的や用途により適宜選択でき、特に限定はないが、好ましい長さは０．０１〜１０，０００ｍ、好ましい巾は０．１〜３００ｃｍである。
【００９９】
加熱による架橋方法とは、アルコール保持シート製造用樹脂組成物を１００℃以上に加熱して熱架橋する方法であり下記（１）〜（３）の方法が挙げられる。
（１）重合体（Ａ）の官能基間で架橋する方法
・重合体（Ａ）が構成単位（ａ）と構成単位（ｂ）を含有し、構成単位（ａ）の官能基と構成単位（ｂ）の官能基が互いに反応して架橋する。
この場合の（ｂ）の官能基としては、ヒドロキシル基、アミノ基が挙げられる。
・重合体（Ａ）が構成単位（ａ）と構成単位（ｂ）を含有し、構成単位（ｂ）の官能基同士が互いに反応して架橋する。
この場合の（ｂ）の官能基としては、アミド基が挙げられる。
【０１００】
（２）架橋剤（Ｂ）を用いる方法
・重合体（Ａ）が構成単位（ａ）を含有し、構成単位（ａ）の官能基と架橋剤（Ｂ）の官能基が反応して架橋する。
・重合体（Ａ）が構成単位（ａ）と構成単位（ｂ）を含有し、構成単位（ａ）の官能基及び／又は構成単位（ｂ）の官能基と架橋剤（Ｂ）の官能基が反応して架橋する。
【０１０１】
（３）有機過酸化物（Ｃ）を用いる方法
・加熱により有機過酸化物（Ｃ）からラジカルを発生させ重合体（Ａ）の有する炭素原子間を架橋する。
【０１０２】
放射線照射による架橋方法とは、アルコール保持シート製造用樹脂組成物に紫外線、電子線、γ線及びマイクロウエーブ等の放射線を照射してアルコール保持シート製造用樹脂組成物を架橋する方法である。これらの中でも、架橋性の観点から電子線による照射が好ましい。
【０１０３】
アルコール保持シート製造用樹脂組成物の架橋方法の中でも、成形性の観点から、加熱して熱架橋する方法が好ましく、さらに好ましくは架橋剤（Ｂ）を用いる方法である。
【０１０４】
アルコール保持シートの製造方法は、アルコール保持シート製造用樹脂組成物の成形性の観点から、アルコール保持シート製造用樹脂組成物を成形した後に架橋することが好ましい。
シートを成形する方法としては押出成形、Ｔダイ押出、インフレーション押出及び熱成形等があげられる。これらの中で、成形性の観点から、押出成形が好ましい。
押出成形とは、一般的に公知の押出機等の装置を使用して成形する方法であり、製造方法は特に制限はないが、押出成形機、ダイ、サイジングダイ、冷却槽、引き取り機、および巻取り機または切断機からなる一連の装置を用いた成形方法である。この他にも押出成形で一般的に使用されるロール転写装置等を付与することができる。
【０１０５】
上記の方法により成形した後に、アルコール保持シート製造用樹脂組成物を所定の温度で加熱処理及び／又は所定量の放射線の照射を行う。
【０１０６】
加熱処理により架橋する場合、樹脂組成物の成形性と熱安定性の観点から、樹脂組成物は架橋を起こしにくい温度で成形することが好ましい。成形時の温度としては、樹脂組成物の成形性と熱安定性の観点から、１００〜１５０℃が好ましく、さらに好ましくは１１０〜１４０℃、次にさらに好ましくは１２０〜１３０℃である。また、加熱架橋時の温度は、成形時と同様の観点から、１３０〜２００℃が好ましく、さらに好ましくは１４０〜１９０℃、次にさらに好ましくは１５０〜１８０℃である。
【０１０７】
放射線を照射して架橋する場合、樹脂組成物は成形可能な温度であればよく、成形時及び架橋時の温度は、樹脂組成物の成形性と熱安定性の観点から、１００〜２００℃が好ましく、さらに好ましくは１２０〜１８０℃、次にさらに好ましくは１３０℃〜１７０℃である。
【０１０８】
本発明で得られるアルコール保持シートの、水、メタノール及びエタノール等からなる群より選ばれる少なくとも１種以上の液体に対する吸液量は、吸液力の観点から、１０〜１，０００ｇ／ｇが好ましく、さらに好ましくは３０〜９００ｇ／ｇ、次にさらに好ましくは５０〜５００ｇ／ｇである。各種液体に対する吸液量は下記の方法により測定される。アルコールの吸液力の観点から、メタノール及び／又はエタノールに対する吸液量が、この範囲であることが好ましい。
【０１０９】
［吸液量の測定法］
ナイロン製の網袋（２５０メッシュ、２０ｃｍ×１０ｃｍ）にアルコール保持シートの試料Ｘ（ｇ）（約０．１ｇを秤量）を入れ、これを袋ごと対象となる過剰（２Ｌ）の液体に浸す。浸漬３時間後に袋ごと空中に引き上げ、静置して３０分間液体切りした後、重量Ｙ（ｇ）を測定する。また、網袋のみを用いて同様の操作を行い、この重量Ｚ（ｇ）を測定する。なお、測定において対象となる液体の温度は２５℃±１．０℃である。
吸液量（ｇ／ｇ）＝（Ｙ−Ｚ）／Ｘ
【０１１０】
また、本発明で得られるアルコール保持シートの、水、メタノール及びエタノール等からなる群より選ばれる少なくとも１種以上の液体に対する保液量は、離液の観点から、５〜５００ｇ／ｇが好ましく、さらに好ましくは１０〜４００ｇ／ｇ、次にさらに好ましくは２０〜３００ｇ／ｇである。各種液体に対する保液量は下記の方法により測定される。
【０１１１】
［保液量の測定法］
前述の吸液量を測定したアルコール保持シートを入れたナイロン製の網袋を遠心脱水装置（コクサン社製、遠心直径１５ｃｍ）に入れ、１５００ｒｐｍの回転速度で５分間遠心脱水した後、重量Ｍ（ｇ）を測定する。また、網袋のみを用いて同様の操作を行い、この重量Ｎ（ｇ）を測定する。
保液量（ｇ／ｇ）＝（Ｍ−Ｎ）／Ｘ
【０１１２】
本発明のアルコール保持シート製造用樹脂組成物を成形後に架橋することで、シート形状のアルコール保持シートを容易に得ることができる。また、アルコール保持シート製造用樹脂組成物は熱可塑化が可能であるため、他の熱可塑性樹脂と溶融混練によって容易に混合することができる。
【０１１３】
また、本発明のアルコール保持シートには、触感を改良するために、必要に応じてポリビニルアルコール、ポリアクリル酸ナトリウム、ポリアクリルアミド等の水溶性高分子、ポリアクリル酸塩の架橋体、デンプンアクリル酸塩グラフト体等の本発明の架橋体ではない吸水性高分子、プルラン、カラギーナン等の天然系増粘剤を添加しても良い。この添加量は本発明のアルコール保持シートに対してアルコールの殺菌、消毒及び供給の効力を低下させない量であれば特に限定はないが、好ましくは５０重量％以下、特に好ましくは１０重量％以下である。
【０１１４】
本発明のアルコール保持シートは、任意の量のアルコール系溶媒を吸液させることにより、アルコール蒸気供給材とすることができる。
ここで、アルコール系溶媒とは、水と任意の割合で混合可能な水溶性アルコール単独又はこれと水との混合液のことである。水溶性アルコールとしては、炭素数１〜６で、水酸基の価数が１〜５の脂肪族アルコールが好ましく挙げられ、具体的にはメタノール、エタノール、ｎ−プロパノール、ｉ−プロパノール、ｎ−ブタノール、ｉ−ブタノール、ｓ−ブタノール、ｔ−ブタノール、グリセリン、トリメチロールプロパン、ペンタエリスリトール及びソルビトール等が挙げられる。アルコール系溶媒の揮発性の観点から、さらに好ましくはメタノール、エタノール及びｉ−プロパノールである。
水を混合する場合には、水溶性アルコールと水との重量比（水溶性アルコール／水）は、０．１〜９９／９９．９〜１が好ましく、さらに好ましくは１〜９０／９９〜１０である。
アルコール保持シートに吸液させるアルコール系溶媒の量に関しては、使用する目的や用途により適宜選択でき、特に限定はないが、アルコール蒸気供給材の保形性の観点から、アルコール保持シートの吸液量の６０重量％以下が好ましく、より好ましくは５０重量％以下、さらに好ましくは４０重量％以下である。
ここで、アルコール蒸気供給材の保形性とは、アルコール蒸気供給材が自重によって型くずれしない程度の保形性を有することをいう。
【０１１５】
本発明のアルコール保持シートにアルコール系溶媒を吸液させることで、本発明のアルコール上記供給材が得られるが、その吸液させる方法は公知の方法を用いることができ、例えば、前述の保液量を測定するのと同様の操作が挙げられる。
【０１１６】
アルコール蒸気供給材の厚みは、成形性の観点から５〜６，０００μｍが好ましく、さらに好ましくは１０〜３，０００μｍ、特に好ましくは２０〜２，０００μｍである。
アルコール蒸気供給材の長さや巾に関しては、使用する目的や用途により適宜選択でき、特に限定はないが、好ましい長さは０．０１〜１０，０００ｍ、好ましい巾は０．１〜３００ｃｍである。
【０１１７】
本発明のアルコール保持体の一つの態様は、アルコール蒸気供給材、並びに不織布、織布、紙、プラスチックフィルム及び金属フィルムからなる群より選ばれる少なくとも１つの基材を含むアルコール保持体である。
【０１１８】
本発明において使用する、不織布、織布、紙、フィルム等の基材は公知のもので良く、例えば、目付量が１０〜５００ｇ程度の合成繊維及び／又は天然繊維からなる不織布又は織布、紙（上質紙、薄葉紙、和紙等）、合成樹脂、プラスチックフィルム、金属フィルム及びこれらの２つ以上の基材並びにこれらの複合体を例示することができる。
これらの基材の中で、接着性の観点から、不織布並びに不織布とプラスチックフィルム及び／又は金属フィルムとの複合体が好ましく、さらに好ましくは、不織布とプラスチックフィルム及び／又は金属フィルムとの透液性のない複合体である。
本発明において、基材の厚みは、強度及びアルコール保持体の大きさの観点から、１〜５，０００μｍが好ましく、さらに好ましくは１０〜２，０００μｍである。
【０１１９】
本発明のアルコール保持体を製造する方法として、例えば、アルコール蒸気供給材を前記基材の中の１つ又は２つ以上からなる基材に接着させる方法等がある。
アルコール保持体を得る方法としては、アルコール蒸気供給材を基材と接着してアルコール保持体を得ても、アルコール保持シートを基材と接着した後、前記アルコール系溶媒を吸役させてアルコール保持体を得ても良い。
アルコール蒸気供給材又はアルコール保持シートを基材へ接着させる方法としては、公知の方法で良く、例えば、ホットメルト等の接着剤を使用する方法並びにヒートシールや接着剤で固着する方法等が挙げられる。
【０１２０】
アルコール保持体の厚みは、吸液量及びアルコール保持体の厚みの観点から１０〜１０，０００μｍが好ましく、さらに好ましくは５０〜５，０００、特に好ましくは１００〜３，０００μｍである。
アルコール保持体の長さや巾に関しては、使用する目的や用途により適宜選択でき、特に限定はないが、好ましい長さは０．０１〜１０，０００ｍ、好ましい巾は０．１〜３００ｃｍである。
【０１２１】
本発明のアルコール保持体の別の態様は、前記アルコール蒸気供給材を、外装材に収納してなるアルコール保持体であって、外装材が前記基材からなる群より選ばれる少なくとも１つのアルコール透過性の基材を少なくとも一部に有する外装材に収納してなるアルコール保持体である。
【０１２２】
アルコール透過性の基材とは、アルコール系溶媒に対する蒸気透過度が１ｇ／ｍ2・２４ｈｒ（５０％ＲＨ／４０℃）以上の基材である。アルコール系溶媒の揮発性の観点から、アルコール系溶媒に対する蒸気透過度は、３ｇ／ｍ2・２４ｈｒ（５０％ＲＨ／４０℃）以上であることが好ましく、さらに好ましくは５ｇ／ｍ2・２４ｈｒ（５０％ＲＨ／４０℃）以上である。また、殺菌・消毒及びアルコール供給性の観点から、エタノール及び／又はメタノールに対する蒸気透過度がこの範囲であることが好ましい。
【０１２３】
アルコール系溶媒に対する蒸気透過度とは、温度４０℃、相対湿度５０％の環境下で２４時間の間にその基材１ｍ2あたりを通過するアルコール系溶媒蒸気の量（ｇ）で示されるもので、その値は、樹脂のフィルムの水蒸気透過量の測定に使用されるＪＩＳＺ−０２０８に準じて測定される。前述の範囲の蒸気透過度を有する基材としては、特開２００３−２５１１７８号に記載されているものが含まれる。さらに具体的には、紙、不織布、有孔プラスチックフィルム及び微多孔膜等の孔や間隙のあるシート状物、ポリエチレン、ポリプロピレン、エチレン−酢酸ビニル共重合物（ＥＶＡ）、エチレン−ビニルアルコール共重合物（ＥＶＡＬ）、ポリビニルアルコール、アイオノマー、ナイロン及び三酢酸セルロース等の無孔フィルム、並びにこれらをラミネートしたもの等が挙げられ、外装材に収納されているもの（アルコール蒸気供給材等）が通過漏出しないものであればよい。必要に応じて耐水、耐油処理及び印刷等を施してもよい。
【０１２４】
外装材は、少なくとも一部がアルコール透過性の基材であればよい。アルコール透過性の基材以外の基材としては、外装材に収納されているもの（アルコール蒸気供給材等）が通過漏出しないようなものであればよい。アルコール透過性の基材以外の基材としては、低密度ポリエチレン、二軸延伸ポリプロピレン、ポリエステル、ナイロン、ポリ塩化ビニル、ポリ塩化ビニリデン等のプラスチックフィルム及びそれらの積層体、アルミニウム箔、アルミニウム蒸着フィルム等の金属フィルム及びそれらの積層体、前記プラスチックフィルムと前記金属フィルムとの積層体及びそれらと紙、不織布、織布等との積層体等が挙げられる。
【０１２５】
外装材は、使用する目的や用途により適宜選択できる。例えば、前述の基材を接着させた積層体状の外装材、アルコール透過性の基材で作成された袋状の外装材並びに少なくとも１部が開放されたアルコール透過性の基材以外の基材で作成された容器及びその開放された１部にアルコール透過性の基材で蓋をした容器の外装材等がある。
【０１２６】
本発明のアルコール保持体には、前記アルコール蒸気供給材以外の物質を共存物質として前記外装材中に共存させても良い。共存物質は、例えば、水溶性アルコール又はこれと水との混合液を吸収する樹脂、二酸化ケイ素及びバーミキュライト等のエタノール担持体、鉄粉と食塩等の酸化促進剤からなる脱酸素剤、ポリアリルアミン及び陰イオン交換樹脂等のアルデヒド吸着剤、エチレン吸着剤、エチレン発生剤並びに香料等が挙げられる。上記脱酸素剤、アルデヒド吸着剤、エチレン吸着剤、エチレン発生剤及び香料等を共存させる方法としては、殺菌・消毒効果や蒸気供給効果、それ以外の共存物の効果を妨げなければ特に限定はしないが、例えば、外装材が積層体状である場合、これらの共存物質をアルコール蒸気供給材と別個の層に収納し、アルコール蒸気供給材層と共存物質層との間にシート等を介在させて、（外装材／アルコール蒸気供給材層／介在シート／共存物質層／外装材）なる構造の積層シートとして良い。
【実施例】
【０１２７】
以下の実施例で本発明を説明するが、本発明はこれらに限定されない。
【０１２８】
実施例１
重量平均分子量２５万のポリアクリル酸３５重量％水溶液（シグマ−アルドリッチ社製）１３７．２ｇに、１−エチル−３−メチルイミダゾリウムカチオンのモノメチル炭酸塩（分子量：１８７）の４５重量％メタノール溶液（三洋化成工業社製）１９４．０ｇを添加し、カルボキシル基の一部を１−エチル−３−メチルイミダゾリウムカチオンで置換した後、ロータリーエバポレーターを用いて８０℃、減圧度１００キロパスカル、３時間で副生したメタノール及び二酸化炭素を留去した。このポリマー溶液にヘキサメチレンジアミン１０重量％水溶液２．３ｇを添加し、混合・撹拌した後、減圧乾燥機を用いて１００キロパスカルの減圧下で８０℃、３時間乾燥した。乾燥物を粉砕し、重量平均粒子径１０００μｍのアルコール保持シート製造用樹脂組成物（１）（固形分濃度：９９重量％）を得た。
なお、重量平均粒子径は、測定試料の粒度分布を測定し、対数確率紙｛横軸：粒径、縦軸：累積含有量（重量％）｝に、累積含有量と粒子径との関係をプロットし、累積含有量が５０重量％に対応する粒子径を求めることにより得られる。以下の実施例及び比較例においても同様である。粒度分布は、ＪＩＳ Ｚ８８１５−１９９４に準拠して測定され、内径１５０ｍｍ、深さ４５ｍｍのふるい｛目開き：２１００μｍ、１７００μｍ、１４００μｍ、１１８０μｍ、１０００μｍ、８５０μｍ、７１０μｍ、５００μｍ、３００μｍ、１５０μｍ及び１０６μｍ｝を、目開きの狭いふるいを下にして重ね、一番上の最も目開きの広い２１００μｍのふるいの上に、測定試料５０ｇを入れ、ふるい振動機にて１０分間ふるい、各ふるいの上に残った測定試料の重量を測定し、最初の測定試料の重量に基づく各ふるいの上に残った測定試料の重量％を求めることによって測定した。
【０１２９】
実施例２
実施例１において、乾燥温度を１１０℃に変更した以外は実施例１と同様にしてアルコール保持シート製造用樹脂組成物（２）を得た。
【０１３０】
実施例３
実施例１において、乾燥温度を１２０℃に変更した以外は実施例１と同様にしてアルコール保持シート製造用樹脂組成物（３）を得た。
【０１３１】
実施例４
実施例１において、乾燥時間を３０分に変更した以外は実施例１と同様にしてアルコール保持シート製造用樹脂組成物（４）を得た。
【０１３２】
実施例５
実施例１において、１−エチル−３−メチルイミダゾリウムカチオンのモノメチル炭酸塩の４５重量％メタノール溶液１９４．０ｇを８３．２ｇに変更し、ヘキサメチレンジアミン１０重量％水溶液２．３ｇの代わりにグリセリン２．４ｇ及び数平均分子量１万のポリエチレングリコール（ＰＥＧ−１００００、三洋化成工業社製）の２０重量％水溶液１２．０ｇを添加した以外は実施例１と同様にしてアルコール保持シート製造用樹脂組成物（５）を得た。
【０１３３】
実施例６
実施例１において、１−エチル−３−メチルイミダゾリウムカチオンのモノメチル炭酸塩の４５重量％メタノール溶液１９４．０ｇの代わりに、１，２，３，４−テトラメチルイミダゾリニウムのモノメチル炭酸塩（分子量２０３）の６０重量％メタノール溶液（三洋化成工業社製）１５８．０ｇを使用した以外は実施例１と同様にしてアルコール保持シート製造用樹脂組成物（６）を得た。
【０１３４】
実施例７
実施例１において、１−エチル−３−メチルイミダゾリウムカチオンのモノメチル炭酸塩の４５重量％メタノール溶液１９４．０ｇを２７７．２ｇに変更した以外は実施例１と同様にしてアルコール保持シート製造用樹脂組成物（７）を得た。
【０１３５】
実施例８
アクリルアミド−２−メチルプロパンスルホン酸１６０．０ｇと水６１０．０ｇを混合し、モノマー水溶液を作成した。このモノマー水溶液に窒素を通じて溶存酸素を低減した後、ウォーターバスを用いて、モノマー水溶液を８５℃に加熱し、４，４’−アゾビスシアノ吉草酸の５重量％水溶液３０ｇを重合開始剤溶液として滴下し、加熱還流しながら重合した。生成したポリマー水溶液中に１−エチル−３−メチルイミダゾリウムカチオンのモノメチル炭酸塩の４５重量％メタノール溶液を３２１．２ｇ添加し、スルホン酸基を１−エチル−３−メチルイミダゾリウムカチオンで置換した後、ロータリーエバポレーターを用いて８０℃、減圧度１００キロパスカル、３時間で副生したメタノール及び二酸化炭素を留去した。このポリマー溶液にヘキサメチレンジアミン１０重量％水溶液２．７ｇを添加し、混合・撹拌した後、減圧乾燥機を用いて１００キロパスカルの減圧下で８０℃、３時間乾燥した。乾燥物を粉砕し、重量平均粒子径１０００μｍのアルコール保持シート製造用樹脂組成物（８）を得た。
【０１３６】
実施例９
実施例１において、重量平均分子量２５万のポリアクリル酸３５重量％水溶液（シグマ−アルドリッチ社製）１３７．２ｇの代わりに、重量平均分子量１００万のポリアクリル酸（和光純薬社製）の２０重量％水溶液２４０．１ｇを使用し、さらにヘキサメチレンジアミン１０重量％水溶液２．３ｇを添加した後に、数平均分子量１万のポリエチレングリコール（ＰＥＧ−１００００、三洋化成工業社製）の２０重量％水溶液１２．０ｇを添加した以外は実施例１と同様にしてアルコール保持シート製造用樹脂組成物（９）を得た。
【０１３７】
実施例１０
エタノール１５０ｇ中に重量平均分子量１７万のイソブチレン／無水マレイン酸共重合体（イソバン−１０、クラレ社製）５０ｇを投入し、５０℃、３００ｒｐｍで３時間撹拌し均一に溶解させた。この溶液に１−エチル−３−メチルイミダゾリウムカチオンのモノメチル炭酸塩（分子量：１８７）の４５重量％メタノール溶液（三洋化成工業社製）２４２．９ｇを添加し、カルボキシル基の一部を１−エチル−３−メチルイミダゾリウムカチオンで置換した後、ロータリーエバポレーターを用いて８０℃、減圧度１００キロパスカル、３時間で副生したメタノール及び二酸化炭素を留去した。このポリマー溶液にテトラエチレングリコール６．３ｇを添加し、混合・撹拌した後、減圧乾燥機を用いて１００キロパスカルの減圧下で８０℃、３時間乾燥した。乾燥物を粉砕し、重量平均粒子径１，０００μｍのアルコール保持シート製造用樹脂組成物（１０）を得た。
【０１３８】
実施例１１
実施例１において、ヘキサメチレンジアミン１０重量％水溶液２．３ｇを０．７ｇに変更した以外は実施例１と同様にしてアルコール保持シート製造用樹脂組成物（１１）を得た。
【０１３９】
実施例１２
実施例１において、ヘキサメチレンジアミン１０重量％水溶液２．３ｇの代わりに、ｔ−ブチルクミルパーオキサイド０．２ｇを添加した以外は実施例１と同様にしてアルコール保持シート製造用樹脂組成物（１２）を得た。
【０１４０】
実施例１３
アクリル酸ヒドロキシエチル３０ｇとアクリル酸７０ｇと水３８０ｇを混合し、モノマー水溶液を作成した。このモノマー水溶液に窒素を通じて溶存酸素を低減した後、ウォーターバスを用いて、モノマー水溶液を８５℃に加熱し、４，４’−アゾビスシアノ吉草酸の５重量％水溶液１８ｇを重合開始剤溶液として滴下し、加熱還流しながら重合した。生成したポリマー水溶液中に１−エチル−３−メチルイミダゾリウムカチオンのモノメチル炭酸塩の４５重量％メタノール溶液を３５７．８ｇ添加し、カルボキシル基を１−エチル−３−メチルイミダゾリウムカチオンで置換した後、ロータリーエバポレーターを用いて６０℃、減圧度１００キロパスカル、２時間で副生したメタノール及び二酸化炭素を留去した。このポリマー溶液に数平均分子量１万のポリエチレングリコール（ＰＥＧ−１００００、三洋化成工業社製）の２０重量％水溶液２０ｇを添加し、混合・撹拌した後、減圧乾燥機を用いて１００キロパスカルの減圧下で６０℃、２時間乾燥した。乾燥物を粉砕し、重量平均粒子径１０００μｍのアルコール保持シート製造用樹脂組成物（１３）を得た。
【０１４１】
実施例１４
アルコール保持シート製造用樹脂組成物（１）３ｇを、テフロン（登録商標）シート（厚さ０．２ｍｍ、寸法２０ｃｍ×２０ｃｍ）で挟み、熱プレス機（ケーブルタイプテストプレスＳＡ−３０２，テスター産業社製）にて１６０℃、１０Ｍｐａ、３０分間の条件で加熱加圧プレス成形し、厚さ１００μｍのアルコール保持シート（１４）を得た。
【０１４２】
実施例１５〜２６
実施例１４において、アルコール保持シート製造用樹脂組成物（１）の代わりにアルコール保持シート製造用樹脂組成物（２）〜（１３）を使用した以外は実施例１４と同様にして厚さ１００μｍのアルコール保持シート（１５）〜（２６）を得た。
【０１４３】
比較例１
実施例１において、ヘキサメチレンジアミン１０重量％水溶液に代えて、エチレングリコールジグリシジルエーテル１０重量％水溶液３．５ｇを使用した以外は実施例１と同様にして比較のアルコール保持シート製造用樹脂組成物（Ｒ１）を得た。
【０１４４】
比較例２
実施例１において、１−エチル−３−メチルイミダゾリウムカチオンのモノメチル炭酸塩の４５重量％メタノール溶液１９４．０ｇに代えて、水酸化ナトリウム４８重量％水溶液３８．９ｇを使用した以外は実施例１と同様にして比較のアルコール保持シート製造用樹脂組成物（Ｒ２）を得た。
【０１４５】
比較例３
実施例１において、１−エチル−３−メチルイミダゾリウムカチオンのモノメチル炭酸塩の４５重量％メタノール溶液１９４．０ｇを５５．３ｇに変更した以外は実施例１と同様にして比較のアルコール保持シート製造用樹脂組成物（Ｒ３）を得た。
【０１４６】
比較例４
比較例１で得たアルコール保持シート製造用樹脂組成物（Ｒ１）３ｇをテフロン（登録商標）シート（厚さ０．２ｍｍ、寸法２０ｃｍ×２０ｃｍ）で挟み、熱プレス機（ケーブルタイプテストプレスＳＡ−３０２，テスター産業社製）にて１６０℃、３０分間、１０ＭＰａの条件で、加熱加圧プレス成形を行ったが、シート状へ成形することができなかった。比較例１で得たアルコール保持シート製造用樹脂組成物（Ｒ１）を、さらに粉砕し重量平均粒子径３７０μｍの比較の吸液性樹脂（Ｒ４）を得た。
【０１４７】
比較例５
比較例４において、アルコール保持シート製造用樹脂組成物（Ｒ１）を比較例２で得たアルコール保持シート製造用樹脂組成物（Ｒ２）に変更した以外は比較例４と同様にして行ったが、シート状へ成形することができなかった。比較例２で得たアルコール保持シート製造用樹脂組成物（Ｒ２）を、さらに粉砕し重量平均粒子径３７０μｍの比較の吸液性樹脂（Ｒ５）を得た。
【０１４８】
比較例６
比較例４において、アルコール保持シート製造用樹脂組成物（Ｒ１）を比較例３で得たアルコール保持シート製造用樹脂組成物（Ｒ３）に変更した以外は比較例４と同様にして行ったが、シート状へ成形することができなかった。比較例３で得たアルコール保持シート製造用樹脂組成物（Ｒ３）を、さらに粉砕し重量平均粒子径３７０μｍの比較の吸液性樹脂（Ｒ６）を得た。
【０１４９】
実施例１〜１３で得られたアルコール保持シート製造用樹脂組成物（１）〜（１３）及び比較例１〜３で得られた比較のアルコール保持シート製造用樹脂組成物（Ｒ１）〜（Ｒ３）について、重合体（Ａ）のオニウムカチオン置換率を表１に示す。また、重合体（Ａ）の重量平均分子量、アルコール保持シート製造用樹脂組成物のゲル化率及びアルコール保持シート製造用樹脂組成物の固形分の測定結果を表１に示す。
【０１５０】
実施例１４〜２６で得られたアルコール保持シート（１４）〜（２６）及び比較例４〜６で得られた比較の吸液性樹脂（Ｒ４）〜（Ｒ６）についての形状及び水、メタノール、エタノールに対する吸液量並びに保液量の測定結果を表２に示す。
【０１５１】
【表１】
2011010697.tif 000002
【０１５２】
【表２】
2011010697.tif 000003
【０１５３】
実施例２７
実施例１４で得られたアルコール保持シート（１４）を２７ｍｍ×２７ｍｍ角（約０．０００７２ｇ）に裁断し、エタノールに浸漬させた後、ナイロン製の網袋（２５０メッシュ、２０ｃｍ×１０ｃｍ）に入れ遠心脱水装置（コクサン社製、遠心直径１５ｃｍ）にて、１５００ｒｐｍの回転速度で５分間遠心脱水し、アルコール蒸気供給材（２７）を得た。
【０１５４】
実施例２８〜３９
実施例２７において、アルコール保持シート（１４）に代えて、実施例１５〜２６で得られたアルコール保持シート（１５）〜（２６）を用いる以外は実施例２７と同様にして、アルコール蒸気供給材（２８）〜（３９）を得た。
【０１５５】
比較例７
レーヨン不織布（１００ｇ／ｍ2）／ポリエチレンフィルム（２０μｍ）／薄葉紙（１６ｇ／ｍ2）のラミネートフィルム上に、比較例４で得られた比較の吸液性樹脂（Ｒ４）を７．２ｇ／ｍ2の割合で均一に散布し、耐油紙（４５ｇ／ｍ2）を重ねて２７ｍｍ×２７ｍｍ角に裁断してヒートシールし、エタノールに浸漬させた後、ナイロン製の網袋（２５０メッシュ、２０ｃｍ×１０ｃｍ）に入れ遠心脱水装置（コクサン社製、遠心直径１５ｃｍ）にて、１５００ｒｐｍの回転速度で５分間遠心脱水し、比較のアルコール蒸気供給材（Ｒ７）を得た。
【０１５６】
比較例８及び９
比較例７において、比較の吸液性樹脂（Ｒ４）に代えて、比較例５及び６で得られた比較の吸液性樹脂（Ｒ５）及び（Ｒ６）をそれぞれ用いる以外は比較例７と同様にして、比較のアルコール蒸気供給材（Ｒ８）及び（Ｒ９）を得た。
【０１５７】
アルコール蒸気供給材（２７）〜（４０）及び比較のアルコール蒸気供給材（Ｒ７）〜（Ｒ９）に関して、下記の方法で蒸気放散試験及び静菌効果試験を行った。
【０１５８】
［蒸気放散試験］
ＫＯＰフィルム（ポリ塩化ビニリデンをコーティングしたポリプロピレン）とＬＬＤＰＥフィルム（直鎖状低密度ポリエチレン）とをラミネートしたフィルムからなる内寸１５５ｍｍ×２１０ｍｍの包装袋を用意し、各包装袋内に、上記で得られたアルコール蒸気供給材（２７）〜（４０）及び比較のアルコール蒸気供給材（Ｒ７）〜（Ｒ９）のうち何れか１枚を収納し、ヒートシールにより密閉した。こうして得られた包装袋を２５℃恒温槽中に静置し、静置後１、５、１０、１５、２０日目に下記の方法で包装袋内のエタノール蒸気濃度の測定を行った。
【０１５９】
エタノール蒸気の測定は、ガスクロマトグラフィーを用いて行った。測定条件は以下の通りとした。
測定装置機種 ；ＧＣ−１４Ａ（ＦＩＤ）（島津製作所社製）
充填剤 ；ＰＥＧ−２０Ｍ １０％
担体 ；Ｃｈｒｏｍｏｓｏｒｂ ＷＡＷ ＤＭＣＳ
カラム ；ＳＵＳ ２ｍ×３ｍｍ
キャリアーガス；Ｎ2 １．４ｋｇ／ｃｍ2
Ｈ2 １．０ｋｇ／ｃｍ2
エアー １．０ｋｇ／ｃｍ2
試料注入部及び検出部の温度 ；１５０℃
カラム温度 ；８０℃
【０１６０】
表３に蒸気放散試験結果を示す。なお、表３においてエタノール蒸気濃度はｋｇ／ｍ3で示した。
【０１６１】
【表３】
2011010697.tif 000004
【０１６２】
［静菌効果評価］
水分活性調整培地として、ポテトテキストロース３．９ｇとショ糖７５ｇに水１００ｇを加え、ＮａＯＨ水溶液でｐＨを４〜８に調整を行ったものを用いた。この培地の水分活性を水分活性測定器（フロイント産業社製；ＦＷＡ−２００）で測定したところ０．９０であった。また、菌液は分離済みのペニシリウム  ノターツム（Ｐｅｎｉｃｉｌｌｕｍ  ｎｏｔａｔｕｍｕ）１ｇを白金耳で滅菌済み生理食塩水５０ｍｌに溶かした後、その溶液１ｍｌを滅菌済み生理食塩水２００ｍｌで希釈した。ついで、滅菌済みシャーレ（直径９５ｍｍ、深さ２０ｍｍ；栄研器材社製）に上記２００ｍｌで希釈した菌液１ｍｌを入れ、ついでこのシャーレに上記水分活性調整培地を約５０ｇ流し込んだ。そしてシャーレ中にて菌液と培地を混合した後、２時間静置して植菌シャーレを得た。
【０１６３】
実施例４０〜５２及び比較例１０〜１３
ＫＯＰフィルム（ポリ塩化ビニリデンをコーティングしたポリプロピレン）とＬＬＤＰＥフィルム（直鎖状低密度ポリエチレン）とをラミネートしたフィルムからなる内寸１５５ｍｍ×２１０ｍｍの包装袋を用意し、各包装袋内に、上記で得られたアルコール蒸気供給材（２７）〜（４０）及び比較のアルコール蒸気供給材（Ｒ７）〜（Ｒ９）のうち何れか１枚と植菌シャーレ１個を収納し、ヒートシールにより密閉した。こうして得られた包装袋を２５℃恒温槽中に静置し、カビを生育した。植菌シャーレのカビの生育状態を、１、１０、２０、３０日目に下記の基準で評価し、静菌効果を評価した。その結果を表４に示す。また、上記包装袋内に植菌シャーレのみを入れた場合の結果を比較例１３（Ｒ１０）とした。
−    ：カビの生育が全く認められない。（コロニー無し）
＋    ：わずかにカビの生育が認められる。（コロニーの直径が５ｍｍ未満）
＋＋  ：カビの生育が進んでいる。（コロニーの直径が５〜１０ｍｍ）
＋＋＋：カビの生育がかなり進んでいる。（コロニーの直径が１０ｍｍより大きい）
【０１６４】
【表４】
2011010697.tif 000005
【０１６５】
実施例５３
二軸延伸ポリプロピレンフィルム（２０μｍ）／ポリエチレンフィルム（２０μｍ）のラミネートフィルム（エタノール蒸気透過度５ｇ／ｍ2・２４ｈｒ（５０％ＲＨ／４０℃））上に、５０ｍｍ×５０ｍｍ角に切断した実施例１４で得られたアルコール保持シート（１４）を重ね、さらにナイロン（２０μｍ）／アルミニウム箔（７μｍ）／ポリエチレン（２０μｍ）のラミネートフィルム（アルコール蒸気透過度０．５ｇ／ｍ2・２４ｈｒ（５０％ＲＨ／４０℃））を重ねたものを６０ｍｍ×６０ｍｍ角に裁断して端を１０ｍｍ幅でヒートシールし、６０重量％エタノール水溶液に浸漬させた後、ナイロン製の網袋（２５０メッシュ、２０ｃｍ×１０ｃｍ）に入れ遠心脱水装置（コクサン社製、遠心直径１５ｃｍ）にて、１５００ｒｐｍの回転速度で５分間遠心脱水し、アルコール保持体（４０）を得た。
上記アルコール保持体（４１）を、上部中央部が開閉可能なポリプロピレン製の円筒状容器（直径１２ｃｍ、高さ１７ｃｍのもの）の底に敷き、その上に簀の子（直径９ｃｍの格子状の円盤の下に、直径３ｍｍ、長さ１．５ｃｍの足が４本ついたポリプロピレン製のもの）を置いた。この簀の子の上に、ロール状に巻かれたウェットティッシュ用パルプ製不織布（１４ｃｍ×２０ｃｍ）１００枚に６０重量％エタノール水溶液を飽和まで吸収させたものを入れた。また、アルコール保持体を入れないものを比較例１４とした。
【０１６６】
実施例５３及び比較例１４に関して、下記の方法でアルコール蒸気供給試験を行った。
［蒸気供給試験］
実施例５３及び比較例１４の容器の中のウェットティッシュをロール巻き芯から容器上部中央部に向けて１枚ずつ取り出せるようにし、１日１枚ずつ不織布を取り出して、蒸留により液体を分離採取し、この液体のエタノール濃度をガスクロマトグラフィーを用いて測定した。その結果を表５に示す。なお、表５においてエタノール濃度は重量％で示した。ガスクロマトグラフィーの測定条件は蒸気放散試験と同じである。
【０１６７】
【表５】
2011010697.tif 000006
【０１６８】
表２の結果から、本発明のアルコール保持シート製造用樹脂組成物は、シート形状に成形できることが分かる。また、水、メタノール及びエタノールに対する吸液量及び保液量は、比較の吸液性樹脂（Ｒ１）と比較して、同等程度であることが分かる。比較の吸液性樹脂（Ｒ２）に対して、実施例のアルコール保持シートは水に対する吸液量及び保液量は劣るが、メタノール及びエタノールに対する吸液量及び保液量が極めて優れることが分かる。
一方、表１より比較のアルコール保持シート製造用樹脂組成物（Ｒ１）は本発明のゲル化率を満たさず、比較のアルコール保持シート製造用樹脂組成物（Ｒ２）及び（Ｒ３）は本発明のオニウムカチオン置換率を満たさない。表２の結果から、これら比較のアルコール保持シート製造用樹脂組成物は、シート形状に成形できなかったことが分かる。
表３の結果から、本発明のアルコール蒸気供給材は長期間に渉って、アルコール蒸気を供給することができる。比較のアルコール蒸気供給材（Ｒ１）及び（Ｒ３）と比較すると、日数が経つにつれて、アルコール蒸気濃度の差が顕著になっていることが分かる。比較のアルコール蒸気供給材（Ｒ２）に対して、アルコール蒸気の供給能力が極めて優れることが分かる。
表４の結果から、本発明のアルコール蒸気供給材は比較のアルコール蒸気供給材（Ｒ１）〜（Ｒ３）に比べ、長期間に渉って静菌効果があることが分かる。
表５の結果から、本発明のアルコール蒸気供給材は長期間に渉って、エタノール蒸気の供給効果があることが分かる。
【産業上の利用可能性】
【０１６９】
本発明のアルコール保持シート製造用樹脂組成物は、成形した後、架橋することで、任意の厚みのアルコール保持シートを得ることができる。得られたアルコール保持シートは水、メタノール、プロピレンカーボネート、γ―ブチロラクトン及びエタノール等の各種液体に対して高い吸液力及び保液力を示す。
本発明のアルコール蒸気供給材は、多量のアルコールを吸液及び保持しているため、長期間に渉って消毒、殺菌効果又はアルコール蒸気供給効果が持続する。したがって、アルコール殺菌剤、ウェットティッシュ用アルコール蒸気供給材、脱脂綿用アルコール蒸気供給材として好適に使用することができる。
本発明のアルコール保持体は、少量のアルコール保持シートで多量のアルコールを吸液しているため、長時間に渉って消毒、殺菌効果又はアルコール蒸気供給効果が持続する。したがって、アルコール殺菌剤、ウェットティッシュ用アルコール蒸気供給材、脱脂綿用アルコール蒸気供給材として好適に使用することができる。
また、前記外装材に収納してなるアルコール保持体は、外装材に収納されているもの（アルコール蒸気供給材等）の通過漏出による汚染の心配がなく、また蒸気通過量が適切な外装材に収納することによって、さらに長時間にわたって消毒、殺菌効果が持続する。したがって、このアルコール保持体と食品とを他のアルコール蒸気供給性の容器の中に収納することにより食品を処理するのに好ましく用いられ、中でも特にパン、菓子、加工食品、乾物、穀物などの鮮度保持などに好適に使用することができる。
また、本発明のアルコール保持体はこれまでにあった雑貨用途（例えば、携帯おしぼり等）に加えて、容器開閉時のアルコール濃度低下を高度に防止できるため、これまで用いることができなかった医療用途のウェットティッシュ用としても好適に使用できる。